СПОСОБ ПОЛУЧЕНИЯ ЛЮМИНЕСЦЕНТНОГО НАНОСТРУКТУРНОГО КОМПОЗИЦИОННОГО КЕРАМИЧЕСКОГО МАТЕРИАЛА

2
3
2
2
3
2
2
Способ получения люминесцентного наноструктурного композиционного керамического материала, содержащий изготовление полуфабриката, включающего жидкую составляющую и диоксид кремния, сушку и отжиг, отличающийся тем, что изготовление указанного полуфабриката осуществляют путем формования порошка диоксида кремния SiO с удельной площадью поверхности 90±15 м/г и средним размером частиц 20±5 нм под давлением 0,3÷0,5 ГПа до получения пористой матрицы диоксида кремния с относительной плотностью 0,2÷0,5, смешивания шестиводного порошка азотнокислого марганца Mn(NO)·6HO и водного раствора азотнокислого цинка Zn(NO), имеющегой концентрацию 50±10 г/л, в такой пропорции, чтобы на 1 мл водного раствора азотнокислого цинка приходилось 0,05÷0,15 г шестиводного порошка азотнокислого марганца, и пропитки пористой матрицы диоксида кремния полученной жидкой смесью азотнокислых цинка и марганца, затем сушат пропитанную матрицу диоксида кремния при температуре, меньшей температуры кипения жидкой составляющей указанной жидкой смеси, в частности, при температуре 60÷80°С, в течение 0,5÷5 ч, цикл операций пропитка-сушка проводят, повторяя его при необходимости, до достижения концентрации марганца в пределах 0,18÷0,64 вес.% от общего конечного веса прессовки, после чего производят отжиг высушенной матрицы диоксида кремния в атмосфере воздуха при температуре 1200±100°С в течение 0,5÷5 ч.